ニッケル純度が4N以上であり且つナトリウム含有量が100ppm以下である、ニッケル酸化物を、製造する方法であって、ニッケルイオンの酸水溶液を水酸化ナトリウム水溶液又は水酸化カリウム水溶液によって中和処理して、ニッケル純度が3N以上であるニッケル化合物を析出させる、中和工程と、上記ニッケル化合物を加熱処理してニッケル酸化物を生成し、該ニッケル酸化物を水洗処理する、加熱水洗工程と、を有することを特徴とするニッケル酸化物の製造方法。中和工程の前に、ニッケルイオンの酸水溶液をイオン交換クロマトグラフィーによって処理して、ニッケルイオンの酸水溶液から重金属不純物を除去する、クロマトグラフィー工程、を有する、請求項1記載のニッケル酸化物の製造方法。加熱水洗工程において、加熱処理を、付着水の無い状態のニッケル酸化物の重量減少率が17.0~23.0重量となるよう、行う、請求項1又は2に記載のニッケル酸化物の製造方法。中和工程において、pH8.0~13.0の条件下で、中和処理を行う、請求項1乃至3のいずれか一項に記載のニッケル酸化物の製造方法。中和工程において、中和処理後に、得られたニッケル化合物を脱水処理又は水洗処理する、請求項1乃至4のいずれか一項に記載のニッケル酸化物の製造方法。しかしながら、水酸化ナトリウム水溶液又は水酸化カリウム水溶液によって中和処理した場合には、ナトリウム又はカリウムというアルカリ金属が、中和処理で得られたニッケル化合物に、多量に混入する、という問題がある。ところで、高純度ニッケルの原料であるニッケル酸化物は、電子部品のセラミック材料や、触媒材料として、用いられている。そのニッケル酸化物に、ナトリウム又はカリウムというアルカリ金属が、含まれている場合には、アルカリ金属の反応性が高いために、製造工程における焼成時に不具合が生じたり、電気抵抗が減少したりする恐れがある。従来、その解決方法として、ニッケル酸化物からのアルカリ金属の除去が、試みられてきた。しかしながら、アルカリ金属を除去するために一般的に実施されている、湿式洗浄方法又は加熱による揮発方法では、ニッケル酸化物からアルカリ金属を効率的に且つ完全に除去することは、困難であった。本発明者らは、高純度ニッケルの原料である高純度ニッケル酸化物を、低コストで、大量に、しかも環境に優しい条件で、製造する方法を、開発すべく鋭意研究した結果、本発明を完成した。本発明は、ニッケル純度が4N以上であり且つナトリウム含有量が100ppm以下である、ニッケル酸化物を、製造する方法であって、ニッケルイオンの酸水溶液を水酸化ナトリウム水溶液又は水酸化カリウム水溶液によって中和処理して、ニッケル純度が3N以上であるニッケル化合物を析出させる、中和工程と、上記ニッケル化合物を加熱処理してニッケル酸化物を生成し、該ニッケル酸化物を水洗処理する、加熱水洗工程と、を有することを特徴とするニッケル酸化物の製造方法である。本発明は、次の構成を採用するのが好ましい。a中和工程の前に、ニッケルイオンの酸水溶液をイオン交換クロマトグラフィーによって処理して、ニッケルイオンの酸水溶液から重金属不純物を除去する、クロマトグラフィー工程、を有する。b加熱水洗工程において、加熱処理を、付着水の無い状態のニッケル酸化物の重量減少率が17.0~23.0重量となるよう、行う。c中和工程において、pH8.0~13.0の条件下で、中和処理を行う。d中和工程において、中和処理後に、得られたニッケル化合物を脱水処理又は水洗処理する。本発明の製造方法においては、加熱水洗工程においてニッケル化合物を加熱処理するので、生成したニッケル酸化物中に混入しているナトリウムが抜けやすくなる。そして、加熱処理後に水洗処理するので、ニッケル酸化物中のナトリウムが洗い流される。したがって、本発明の製造方法によれば、ナトリウム含有量を大きく低減でき、それ故に、ニッケル含有割合を大きく向上でき、したがって、ニッケル純度が4N以上であり且つナトリウム含有量が100ppm以下である、ニッケル酸化物を、得ることができる。得られたニッケル酸化物を還元すると、5Nのニッケル純度を有する高純度ニッケルを得ることができる。しかも、本発明の製造方法によれば、中和処理、加熱処理、及び水洗処理という、簡単で緩和な処理を行うだけであるので、高純度ニッケル酸化物を、低コストで、大量に、しかも環境に優しい条件で、得ることができる。上記構成aによれば、ニッケルイオンの酸水溶液から重金属不純物を除去できるので、中和工程で得られるニッケル化合物における重金属不純物の含有量を、大きく低減できる。上記構成bによれば、加熱処理後のニッケル酸化物におけるナトリウム含有量を、良好に低減できる。上記構成cによれば、ニッケル化合物の析出を促進でき、また、生成するニッケル化合物への不純物の混入を抑制できる。上記構成dによれば、ニッケル化合物におけるナトリウム又はカリウムの混入量を低減できる。本発明のニッケル酸化物の製造方法は、ニッケル純度が4N以上であり且つナトリウム含有量が100ppm以下である、高純度ニッケル酸化物を、得るためのものである。このニッケル酸化物を還元すると、5N99.999重量以上のニッケル純度を有する、高純度ニッケルを、得ることができる。本発明のニッケル酸化物の製造方法を、図1を参照しながら、説明する。本発明の製造方法は、1溶解工程、2クロマトグラフィー工程、3中和工程、及び4加熱水洗工程を、有している。但し、クロマトグラフィー工程は、必須ではないが、採用するのが好ましい。1溶解工程本工程では、ニッケル原料を酸によって処理して、ニッケルイオンの酸水溶液を生成する。すなわち、本工程では、ニッケル原料から、ニッケルイオンの酸水溶液が、得られる。11ニッケル原料ニッケル原料としては、ニッケルを含有している材料であれば、特に制限無く、使用できるが、塩化ニッケル、硝酸ニッケル、硫酸ニッケル、ニッケルメタル等を、好ましく使用できる。ニッケル原料は、2N99.0重量~3N99.9重量程度のニッケル純度を有していればよく、不純物として通常含有される他の金属イオンを含んでいてもよい。12酸ニッケル原料を処理する酸としては、ニッケルを溶解できる酸であれば、特に制限無く、使用できるが、塩酸、硫酸、弗酸、硝酸等を、好ましく使用できる。しかしながら、不純物をできるだけ含まない酸を使用するのが、好ましい。ここで、不純物としては、重金属、アルカリ金属、アルカリ土類金属等が、挙げられる。市販されている酸をそのまま使用してもよい。塩酸を使用する場合は、高純度水に高純度の塩酸ガスを吹き込んで調製した塩酸を、使用するのが、好ましい。酸の濃度は、ニッケル原料を十分に溶解できる濃度であれば、特に制限は無いが、3mol/L以上が好ましい。処理方法としては、ニッケルを酸によって溶解できる方法であれば、特に制限無く、実施できる。しかしながら、不純物の混入を防止できる形態を有し、且つ、不純物を溶出しない材料で形成された、容器を、用いて、ニッケルを、攪拌しながら少しずつ溶解させる、方法が、好ましい。13なお、本工程で得られたニッケルイオンの酸水溶液については、次の工程の前に、元素分析を行うことが好ましい。元素分析の方法としては、特に制限はないが、ニッケル、他の重金属、アルカリ金属、又はアルカリ土類金属についての、検出限界が、1ppt程度である、方法又は装置を、使用するのが好ましい。そのような装置としては、具体的には、誘導結合プラズマ質量分析装置ICP-MSが挙げられる。2クロマトグラフィー工程本工程では、ニッケルイオンの酸水溶液をイオン交換クロマトグラフィーによって処理して、ニッケルイオンの酸水溶液から重金属不純物を除去する。イオン交換クロマトグラフィーによる処理方法としては、公知の種々の方法を使用できる。具体的には、除去すべき不純物が2価の陽イオン銅イオン、コバルトイオン等の場合には、公知の陰イオン交換クロマトグラフィー装置ThinSolidFilms461200494-98を使用できる。3中和工程本工程では、ニッケルイオンの酸水溶液をアルカリ水溶液によって中和処理して、ニッケル純度が3N以上であるニッケル化合物ニッケル水酸化物を析出させる。本工程では、ニッケルイオンの酸水溶液を、湿式処理すなわちアルカリ水溶液によって中和処理することによって、ニッケル化合物を沈澱させている。すなわち、本工程では、ニッケルイオンが不溶性のニッケル化合物として沈殿し、他の不純物他の金属イオン等が反応溶液中に溶解したままとなり、その結果、ニッケルのみが分離される。31アルカリ水溶液アルカリ水溶液としては、水酸化ナトリウム水溶液又は水酸化カリウム水溶液を、使用する。半導体製造用として市販されている、高純度水酸化ナトリウム水溶液を、そのまま使用してもよい。或いは、高純度ナトリウム又は高純度水酸化ナトリウムを高純度水に溶解して調製した、水酸化ナトリウム水溶液を、使用してもよい。また、ナトリウム、カリウム、及びマグネシウムが、不純物として問題とならない場合には、水酸化ナトリウム水溶液を使用するのが好ましい。また、ナトリウム、カリウム、及びマグネシウムが、不純物として問題となる場合には、中和時の反応条件、特にpHを、制御すれば、結晶構造内へのナトリウム又はカリウムの混入量を低減できる。また、中和処理後の脱水処理及び水洗処理によっても、ニッケル化合物へのナトリウム又はカリウムの混入量を低減できる。アルカリ水溶液の濃度は、特に制限は無いが、5~20mol/Lの範囲が好ましい。32中和処理321pH反応中の水溶液のpHとしては、ニッケルイオンが不溶性のニッケル化合物となる範囲であれば、特に制限は無いが、8以上の範囲が好ましい。本工程では、ニッケル化合物が十分に沈殿して反応溶液から分離され、且つ、不純物がその沈殿に混入しない、条件として、pHが8.0~13.0に維持されるのが好ましい。322処理方法ニッケルイオンの酸水溶液とアルカリ水溶液との反応方法としては、特に制限は無いが、両水溶液を同時に反応槽中の水に添加する方法が好ましい。その場合の添加速度は、特に制限はない。また、反応槽中の両水溶液は攪拌装置で十分攪拌することが好ましい。反応終了後は、沈殿を十分に熟成するために、しばらく攪拌を続けることが好ましい。反応温度については、特に制限は無いが、20~80°Cの範囲を維持することが好ましい。反応形式としては、特に制限は無く、いわゆるバッチ式又は連続式のいずれでもよい。連続式の場合には、反応装置に設けたオーバーフローパイプから、生成したニッケル化合物の沈殿を連続的に取り出すことができるので、効率的に実施できる。33濾取乾燥得られたニッケル化合物の沈澱は、種々の公知の方法、例えば、デカンテーション方法、フィルタによる濾取方法によって、反応溶液から容易に分離できる。また、沈殿中に溶液の形態で混入している不純物イオンは、高純度水によって、数回、十分に洗浄することによって、容易に洗い流すことができる。反応溶液から分離されたニッケル化合物は、通常の公知の乾燥方法によって、十分に乾燥でき、具体的には、真空乾燥装置内にて、40~100°Cで10~20時間保持することによって、乾燥できる。4加熱水洗工程本工程では、ニッケル化合物を加熱処理すなわち脱水縮合処理してニッケル酸化物を生成し、該ニッケル酸化物を水洗処理する。加熱処理は、300~1000°Cで行う。表1は、加熱処理による、付着水の無い状態のニッケル酸化物の重量減少率と、ナトリウム残存率と、の関係を示している。ナトリウム残存率は、[加熱処理後のナトリウム含有量/加熱処理前のナトリウム含有量]×100である。ナトリウム残存率は、15以下が好ましく、したがって、好ましい重量減少率は、17.0~23.0重量である。重量減少率が17.0重量未満である場合には、ニッケル酸化物の濾過性が悪化し、作業効率が悪くなる。一方、重量減少率が23.0重量を超える場合には、凝集が起こるために、ニッケル化合物に含まれているナトリウム又はカリウムを低減するのが困難となる。それ故、本工程では、加熱処理は、重量減少率が17.0~23.0重量となるよう、行うのが、好ましい。そして、加熱処理後に、得られたニッケル酸化物を水洗処理することによって、ニッケル酸化物に混入しているナトリウム又はカリウムを洗い流すことができる。次に、本発明を、実施例に基づいて、詳しく説明する。但し、本発明は、これらの実施例に限定されない。なお、以下の実施例及び比較例において、製造途中の元素分析は、ICP-MSPerkinElmer社製Optima4300DVを用いて行った。また、その測定データは、測定した元素の、ニッケルに対する濃度である。すなわち、測定元素の濃度=測定元素の総量/ニッケルの総量、である。以下に示すようにして、ニッケル酸化物を製造した。1溶解工程ニッケル原料1610gを、粉砕して、35の塩酸関東化学社製、製品番号18078-8015L中に投入して溶解した。これにより、ニッケルイオンの酸水溶液を得た。この酸水溶液に、蒸留水を5L加え、酸水溶液の全量を20Lとした。得られたニッケルイオンの酸水溶液について、元素分析を行った。その結果を表2に示す。2クロマトグラフィー工程得られたニッケルイオンの酸水溶液20Lを、陰イオン交換樹脂30L三菱化学株式会社製、製品名DIAIONSA10A、直径12cmの塩化ビニル製カラムに充填に流した、すなわち、イオン交換クロマトグラフィーによって処理した。これにより、ニッケルイオンは、陰イオン交換樹脂に吸着され、その他の元素イオンから分離された。次に、溶離液濃度が4mol/Lの塩酸を流して、ニッケルイオンを溶離した。得られた溶離液について、元素分析を行った。その結果を表3に示す。表2及び表3からわかるように、クロマトグラフィー工程を経ることによって、ニッケルイオンの酸水溶液から、重金属不純物が大きく低減されている。3中和工程反応槽として、15L容積の塩化ビニル製円筒容器半径13cm、高さ25cmを用いた。そして、予め、反応槽に、イオン交換蒸留水を3L入れた。この反応槽に、ニッケルイオンの酸水溶液8Lと、48水酸化ナトリウム水溶液鶴見曹達株式会社製、UltraPureグレード、製品名CLEARCUTS3.5Lとを、同時に、定量滴下装置を用いて6時間かけて滴下した。ニッケルイオンの酸水溶液の滴下速度は、21ml/分であった。なお、滴下作業中においては、反応槽内の溶液の温度を40°Cに制御し、また、反応槽内の溶液のpHを、pH制御計によって、11.2に維持し、また、反応槽内の溶液を、反応槽の中心に配置した、半径3.5cmのプロペラ形状撹拌器によって、回転速度400rpmで攪拌した。反応槽においては、上記滴下に伴って、黄緑色の沈殿が生成した。上記滴下後、反応槽内の沈澱を、デカンテーションにより2回水洗し、吸引濾過機によって濾取した。そして、得られた沈殿を、約60°Cで、真空下で、10時間乾燥した。これにより、ニッケル化合物250gが得られた。得られたニッケル化合物の物性は、次のとおりであった。ニッケル含有量は、63.3重量である。結晶構造は、X線回折パターンから、空間群P-3m1に属している。ニッケル純度は、99.9685重量である。マンガン、コバルト、鉄、銅、亜鉛、及び鉛の含有量は、いずれも、1.0ppm以下である。ナトリウムの含有量は、270.6ppmである。すなわち、得られたニッケル化合物では、ニッケル純度が3Nである。4加熱水洗工程得られたニッケル化合物を、500°Cで加熱処理した後、デカンテーションにより1回水洗処理して、100°Cで、乾燥した。これにより、ニッケル酸化物200gが得られた。得られたニッケル酸化物の物性は、次のとおりであった。ニッケル含有量は、78.4重量である。結晶構造は、X線回折パターンから、空間群R-3mに属している。ニッケル純度は、99.9914重量である。マンガン、コバルト、鉄、銅、亜鉛、及び鉛の含有量は、ニッケル化合物の場合と同様に、いずれも、1.0ppm以下である。ナトリウムの含有量は、ニッケル化合物の場合と比較すると、約6分の1に低減しており、40.87ppmである。すなわち、得られたニッケル酸化物では、ニッケル純度が4Nであり、また、ナトリウム含有量が100ppm以下である。以下に示すようにして、ニッケル酸化物を製造した。実施例2は、クロマトグラフィー工程を実施しなかった点が、実施例1とは異なっている。1溶解工程実施例1と同様に実施した。2クロマトグラフィー工程実施しなかった。3中和工程実施例1と同様に実施した。これにより、ニッケル化合物250gが得られた。得られたニッケル化合物の物性は、次のとおりであった。ニッケル含有量は、63.5重量である。結晶構造は、X線回折パターンから、空間群P-3m1に属している。ニッケル純度は、99.9675重量である。マンガン及び鉛の含有量は、いずれも、1.0ppm以下である。ナトリウムの含有量は、272.6ppmである。すなわち、得られたニッケル化合物では、ニッケル純度が3Nである。4加熱水洗工程実施例1と同様に実施した。これにより、ニッケル酸化物200gが得られた。得られたニッケル酸化物の物性は、次のとおりであった。ニッケル含有量は、78.0重量である。結晶構造は、X線回折パターンから、空間群R-3mに属している。ニッケル純度は、99.9903重量である。マグネシウム、マンガン、及び鉛の含有量は、いずれも、1.0ppm以下である。ナトリウムの含有量は、42.87ppmである。すなわち、得られたニッケル酸化物では、ニッケル純度が4Nであり、また、ナトリウム含有量が100ppm以下である。以下に示すようにして、ニッケル酸化物を製造した。実施例3は、中和工程を連続法で行った点が、実施例1とは異なっている。1溶解工程ニッケル原料1610gを、粉砕して、35の塩酸15Lに投入して溶解し、更に蒸留水を5L加えて、ニッケル濃度が20g/Lの、塩化ニッケル水溶液すなわちニッケルイオンの酸水溶液20Lを得た。2クロマトグラフィー工程実施例1と同様に実施した。3中和工程実施例1と同様に実施した。但し、連続法により実施した。すなわち、生成したニッケル化合物を、オーバーフロー管からオーバーフローさせて取り出し、水洗し、脱水処理した。これにより、ニッケル化合物250gが得られた。得られたニッケル化合物の物性は、次のとおりであった。ニッケル含有量は、63.7重量である。結晶構造は、X線回折パターンから、空間群P-3m1に属している。ニッケル純度は、99.9684重量である。マンガン、コバルト、鉄、銅、亜鉛、及び鉛の含有量は、いずれも、1.0ppm以下である。ナトリウムの含有量は、272.0ppmである。すなわち、得られたニッケル化合物では、ニッケル純度が3Nである。4加熱水洗工程実施例1と同様に実施した。これにより、ニッケル酸化物200gが得られた。得られたニッケル酸化物の物性は、次のとおりであった。ニッケル含有量は、78.0重量である。結晶構造は、X線回折パターンから、空間群R-3mに属している。ニッケル純度は、99.9918重量である。マンガン、コバルト、鉄、銅、亜鉛、及び鉛の含有量は、ニッケル化合物の場合と同様に、いずれも、1.0ppm以下である。ナトリウムの含有量は、41.22ppmである。すなわち、得られたニッケル酸化物では、ニッケル純度が4Nであり、また、ナトリウム含有量が100ppm以下である。以下に示すようにして、ニッケル酸化物を製造した。実施例4は、中和工程で用いたアルカリ水溶液が水酸化カリウム水溶液である点が、実施例1とは異なっている。1溶解工程実施例1と同様に実施した。2クロマトグラフィー工程実施例1と同様に実施した。3中和工程実施例1と同様に実施した。但し、48水酸化ナトリウム水溶液の代わりに、48水酸化カリウム水溶液鶴見曹達株式会社製、UltraPureグレードを用いた。これにより、ニッケル化合物250gが得られた。得られたニッケル化合物の物性は、次のとおりであった。ニッケル含有量は、63.0重量である。結晶構造は、X線回折パターンから、空間群P-3m1に属している。ニッケル純度は、99.9785重量である。マンガン、コバルト、鉄、銅、亜鉛、及び鉛の含有量は、いずれも、1.0ppm以下である。カリウムの含有量は、170.6ppmである。すなわち、得られたニッケル化合物では、ニッケル純度が3Nである。4加熱水洗工程実施例1と同様に実施した。これにより、ニッケル酸化物200gが得られた。得られたニッケル酸化物の物性は、次のとおりであった。ニッケル含有量は、78.0重量である。結晶構造は、X線回折パターンから、空間群R-3mに属している。ニッケル純度は、99.9915重量である。マンガン、コバルト、鉄、銅、亜鉛、及び鉛の含有量は、ニッケル化合物の場合と同様に、いずれも、1.0ppm以下である。カリウムの含有量は、40.6ppmである。すなわち、得られたニッケル酸化物では、ニッケル純度が4Nであり、また、カリウム含有量が100ppm以下である。以下に示すようにして、ニッケル酸化物を製造した。比較例1は、加熱水洗工程において水洗処理を行わなかった点が、実施例1とは異なっている。1溶解工程実施例1と同様に実施した。2クロマトグラフィー工程実施例1と同様に実施した。3中和工程実施例1と同様に実施した。これにより、ニッケル化合物250gが得られた。得られたニッケル化合物の物性は、次のとおりであった。ニッケル含有量は、63.0重量である。結晶構造は、X線回折パターンから、空間群P-3m1に属している。ニッケル純度は、99.9098重量である。マグネシウム、マンガン、コバルト、鉄、銅、及び亜鉛の含有量は、いずれも、1.0ppm以下である。ナトリウムの含有量は、850.25ppmである。4加熱水洗工程実施例1とは異なり、水洗処理は行わず、加熱処理のみ行った。これにより、ニッケル酸化物200gが得られた。得られたニッケル酸化物の物性は、次のとおりであった。ニッケル含有量は、78.5重量である。結晶構造は、X線回折パターンから、空間群R-3mに属している。ニッケル純度は、99.9100重量である。マンガン、コバルト、鉄、銅、鉛、及び亜鉛の含有量は、ニッケル化合物の場合と同様に、いずれも、1.0ppm以下である。ナトリウムの含有量は、850.0ppmである。すなわち、得られたニッケル酸化物では、ニッケル純度が3Nしかなく、また、ナトリウム含有量が100ppmを超えている。以下に示すようにして、ニッケル酸化物を製造した。比較例2は、加熱水洗工程において水洗処理を行わない点が、実施例2とは異なっている。すなわち、比較例2は、クロマトグラフィー工程を実施しなかった点、及び、加熱水洗工程において水洗処理を行わなかった点が、実施例1とは異なっている。1溶解工程実施例1と同様に実施した。2クロマトグラフィー工程実施しなかった。3中和工程実施例1と同様に実施した。これにより、ニッケル化合物250gが得られた。得られたニッケル化合物の物性は、次のとおりであった。ニッケル含有量は、63.4重量である。結晶構造は、X線回折パターンから、空間群P-3m1に属している。ニッケル純度は、99.9045重量である。マグネシウム、マンガン、及び鉛の含有量は、いずれも1.0ppm以下である。ナトリウムの含有量は、900.25ppmである。4加熱水洗工程実施例1とは異なり、水洗処理は行わず、加熱処理のみ行った。これにより、ニッケル酸化物200gが得られた。得られたニッケル酸化物の物性は、次のとおりであった。ニッケル含有量は、78.3重量である。結晶構造は、X線回折パターンから、空間群R-3mに属している。ニッケル純度は、99.9055重量である。マグネシウム、マンガン、及び鉛の含有量は、ニッケル化合物の場合と同様に、いずれも、1.0ppm以下である。ナトリウムの含有量は、900.0ppmである。すなわち、得られたニッケル酸化物では、ニッケル純度が3Nしかなく、また、ナトリウム含有量が100ppmを超えている。以下に示すようにして、ニッケル酸化物を製造した。比較例3は、クロマトグラフィー工程を実施しなかった点、及び、加熱水洗工程において水洗処理を行わなかった点が、実施例3とは異なっている。すなわち、比較例3は、クロマトグラフィー工程を実施しなかった点、中和工程を連続法で行った点、及び、加熱水洗工程において水洗処理を行わなかった点が、実施例1とは異なっている。1溶解工程ニッケル原料1600gを、粉砕して、35の塩酸15Lに投入して溶解し、更に蒸留水を5L加えて、ニッケル濃度が20g/Lの、塩化ニッケル水溶液すなわちニッケルイオンの酸水溶液20Lを得た。2クロマトグラフィー工程実施しなかった。3中和工程実施例1と同様に実施した。但し、連続法により実施した。すなわち、生成したニッケル化合物を、オーバーフロー管からオーバーフローさせて取り出し、水洗し、脱水処理した。これにより、ニッケル化合物240gが得られた。得られたニッケル化合物の物性は、次のとおりであった。ニッケル含有量は、63.0重量である。結晶構造は、X線回折パターンから、空間群P-3m1に属している。ニッケル純度は、99.9685重量である。マンガン、コバルト、鉄、銅、鉛、及び亜鉛の含有量は、いずれも、1.0ppm以下である。ナトリウムの含有量は、270.6ppmである。4加熱水洗工程実施例1とは異なり、水洗処理は行わず、加熱処理のみ行った。これにより、ニッケル酸化物200gが得られた。得られたニッケル酸化物の物性は、次のとおりであった。ニッケル含有量は、78.0重量である。結晶構造は、X線回折パターンから、空間群R-3mに属している。ニッケル純度は、99.9673重量である。マンガンの含有量は、1.0ppm以下である。ナトリウムの含有量は、269.0ppmである。すなわち、得られたニッケル酸化物では、ニッケル純度が3Nしかなく、また、ナトリウム含有量が100ppmを超えている。以下に示すようにして、ニッケル酸化物を製造しようとした。比較例4は、中和工程で用いたアルカリ水溶液が水酸化アンモニウム水溶液である点が、実施例1とは異なっている。1溶解工程ニッケル原料1610gを、粉砕して、35の塩酸15Lに投入して溶解し、更に蒸留水を5L加えて、ニッケル濃度が20g/Lの、塩化ニッケル水溶液すなわちニッケルイオンの酸水溶液20Lを得た。2クロマトグラフィー工程実施例1と同様に実施した。3中和工程実施例1と同様に実施した。但し、反応槽に、塩化ニッケル水溶液8Lと、28水酸化アンモニウム水溶液関東化学社製、特級グレード、製品番号01266-80とを、同時に、定量滴下装置を用いて6時間かけて滴下した。また、滴下作業中における反応槽内の溶液のpHは、10.0に維持した。反応槽においては、上記滴下に伴って、黄緑色の沈殿が生成したが、上澄み液も黄緑色を有していた。すなわち、ニッケル化合物は、完全には沈殿していなかった。したがって、ニッケル化合物の収率は低かった。加熱蒸発乾固法によって、ニッケル化合物を製造した。すなわち、テフロン製1000mlの円筒型ビーカーに、塩化ニッケル水溶液500mlを投入し、そのビーカーをホットプレート上で加熱した。これにより、緑色結晶の塩化ニッケルを得た。そして、得られた塩化ニッケルの元素分析を行った。その結果は、次のとおりであった。ニッケル純度は、99.9671重量である。マグネシウム、マンガン、コバルト、鉄、銅、及び亜鉛の含有量は、いずれも、1.0ppm以下である。ナトリウムの含有量は、270.0ppmである。また、下記式を用いて、ニッケル化合物1kgを作るために必要なエネルギーコストを試算したところ、表4に示されるように、加熱蒸発乾固処理法は、実施例1~4に示される中和処理法の4倍であった。なお、中和処理法において使用する酸溶液中のニッケルイオン濃度は、25g/Lとした。また、表4においては、加熱蒸発乾固処理法の場合のエネルギーコストを100とした。Q={W×H×E}/Ni...式Q;ニッケル化合物1kgを作るために必要なエネルギーコスト円W;電力消費量kWH;処理時間hrE;単価円/kWNi;ニッケル処理量kg